【事件の表示】
　平成１０年特許願第３１１８２６号「トナー」拒絶査定不服審判事件〔平成１１年　８月２７日出願公開、特開平１１−２３１５６８〕について、次のとおり審決する。
【結　論】
　本件審判の請求は、成り立たない。
【理　由】
１．手続の経緯
　本願は、平成１０年１１月２日（優先権主張　平成９年１２月１１日）の出願であって、その請求項１ないし３に係る発明は、平成１８年１１月２９日付けの手続補正書によって補正された明細書の特許請求の範囲の請求項１ないし３に記載された以下の事項により特定されるとおりのものであり、そのうち請求項１に係る発明は次のとおりのものと認める（以下、「本願発明」という）。 
「【請求項１】　定着用樹脂、着色剤、電荷制御樹脂、融点が６０〜１２０℃のポリエチレンからなる離型剤、および前記定着用樹脂と離型剤との相溶化剤を含有するトナーであって、このトナーのガラス転移温度Ｔｇが５３〜６３℃であり、かつ前記トナーをミクロトームで切断し、透過型電子顕微鏡により写真撮影で得られた画像を解析することにより、離型剤であるポリエチレンの分散粒径（μｍ）を平均値として求めたとき、前記離型剤が定着用樹脂中に０．６〜１．５μｍの粒径で分散していることを特徴とするトナー。」
　
２．引用文献の記載事項
　当審における拒絶理由通知において引用された、本願の優先日前に頒布されたことが明らかな刊行物１ないし７には、以下に摘示する事項が記載されている。
　
　刊行物１：特開平９−２１８５３８号公報
(1a)「【請求項１】  下記関係式（１）を満足する分散径を有し、水に対する溶解度が２．０％以下である一般式（Ａ）で表される第４級アンモニウム塩化合物及び０．１〜１．０μｍの分散径を有するポリオレフィンを含有することを特徴とする静電荷像現像用トナー。
関係式（１）  １７＜ＤＴ／ＤＣＣＡ＜９０
ただし、ＤＴはトナーの体積平均粒径、ＤＣＣＡは着色粒子内の荷電制御剤の数平均分散径である。」、
(1b)「【００２１】本発明のポリオレフィンの分散径は次の方法で求めることができる。トナーを樹脂で包埋し、ミクロトームで約０．２０μｍの厚さの切片を作成し、透過型電子顕微鏡でこの切片のネガ倍率４３０倍の写真を撮り、引き伸ばして２０００倍の写真を作成する。これを画像解析装置（ＳＰＩＣＣＡ：日本アビオニクス社製）で画像解析し、ポリオレフィンドメインの円相当径の個数平均値を求め、これを分散径とする。」、
(1c)「【００２８】本発明において、第４級アンモニウム塩化合物及びポリオレフィンの効果を互いに阻害することなく両者を共存させるためには、両者の分散径を制御する必要があると考えるに至り、ポリオレフィンのトナー中の分散径が０．１μｍ未満であると、トナー定着時の離型性が不十分となり、定着部材の汚れが生じ、ポリオレフィンの分散径が１．０μｍを越えると離型剤の分布が不均一となり、離型剤の離脱が生じるなどの問題が生じることがわかった。」
(1d)トナー１、７として、定着用樹脂であるポリエステル樹脂、着色剤、電荷制御剤及び離型剤であるポリエチレンを溶融混練、粉砕、分級して所定の体積平均粒径の着色粒子を作成し、続いてトナー１００重量部に対し疎水性シリカ１重量部の割合で外添混合しトナーを製造したこと、トナー１、７の離型剤の分散径は、それぞれ０．７μｍ、０．６８μｍの粒径であったこと（【００５０】、【００５２】の【表２】）、
(1e)「【００７０】【発明の効果】本発明によれば、均一で高い帯電性能と、離型性とを同時に満足できる小粒径トナー、及び該トナーを使用した画像形成方法が提供される。」。
　
　刊行物２：特開平４−７３７７０号公報
(2a)「懸濁重合に使用される全重合性単量体１００重量部当り未変性ワックス０．５〜２０重量部および該未変性ワックスに対して０．１〜５０重量％のグラフト変性ワックスよりなる重合性組成物を、該重合性組成物の曇点より１℃以上かつ該未変性ワックスの融点未満の温度に加熱して該未変性ワックスを溶解させ、ついで該重合性組成物の曇点より５℃以上低い温度に急冷して該未変性ワックスを該重合性組成物に微細分散し、さらに該重合性単量体を水性媒体中に懸濁させて、着色剤および／または磁性粉の存在下に重合することを特徴とするトナーの製造方法。」（請求項１）、
(2b)「本発明の目的は、新規なトナーの製造方法を提供することにある。本発明の他の目的は、耐オフセット性、耐ブロッキング性および定着性に優れたトナーの製造方法を提供することにある。本発明のさらに他の目的は、ワックスがトナー中に微粒子状に分散したトナーの製造方法を提供することにある。」（３頁左上欄１行〜７行）、
(2c)未変性ワックスとしては、低分子量ポリオレフィン、例えば低分子量ポリプロピレン、低分子量ポリエチレンが挙げられること（３頁左下欄８行〜右下欄２０行）、
(2d)「グラフト変性ワックスは、前記ワックスに重合性単量体をグラフト重合させたものである。」（４頁左上欄１２〜１３行）、
(2e)「実施例２　スチレン７７部、低分子量ポリエチレン（サンワックス１５１−Ｐ，三洋化成工業（株）製）７部、グラフト変性ワックス（三井ハイワックスＨＷ３０１０Ｒ，三井石油化学工業（株）製）０．５部を容器中で８０℃（曇点６７℃、融点１０８℃）に加熱した。次いでＴ．Ｋ．ホモミキサー（特殊機化工業製）で攪拌下に５０℃以下まで３分間で冷却して低分子量ポリエチレンを析出させ、低分子量ポリエチレンスチレン分散体（２）を得た。一部を取り出し低温で真空乾燥機により単量体を取り除き得られた微粒子状ポリエチレンの粒径をコールタ−カウンターにより測定したところ、体積算術平均径は０．９４μｍであった。
　実施例１と同様のフラスコにポリビニルアルコール（ＰＶＡ−２０５，クラレ（株）製）３部を溶解した脱イオン水８９７部を仕込んだ。そこへ予め調製しておいた上記の低分子量ポリエチレンスチレン分散体（１）８４．７部およびアクリル酸ｎ−ブチル１５．３部からなる重合性単量体成分に合成例２で得られた着色剤としての表面処理された磁性体（２）１００部、アゾビスイソブチロニトリル２部および２．２′−アゾビス（２，４−ジメチルバレロニトリル）３部を配合した混合物を仕込み、Ｔ．Ｋ．ホモミキサー（特殊機化工業（株）製）により１００００ｒｐｍで５分間攪拌して均一な懸濁液とした。次いで・・・懸濁重合反応を行った後、冷却し着色球状微粒子の懸濁液（２）得た。得られた着色球状微粒子の懸濁液（２）を濾過、洗浄した後、乾燥し、着色球状微粒子を得た。・・・この着色球状微粒子（２）１００部にアエロジルＲ９７２（日本アエロジル製）０．５部を添加し静電荷像現像用トナー（２）とした。このトナー（２）を用いて市販の複写機（タイプＮＰ−４００ＲＥ、キャノン社製）による５０００枚の画像出しを行ったところ、オフセットもなく良好な画像が得られた。」（８頁右上欄１０行〜右下欄１１行）。
　
　刊行物３：特開平４−３０１８５３号公報
(3a)「【請求項１】　バインダー樹脂と結晶化度が３０〜７０％であるポリアルキレンを少なくとも含有することを特徴とする静電荷像現像用トナー。
【請求項２】　結晶化度が７０％以上であるポリアルキレンを第２のポリアルキレンとして少なくとも含有することを特徴とする請求項１に記載の静電荷像現像用トナー。
【請求項３】　該ポリアルキレンがスチレン系誘導体および不飽和脂肪酸系誘導体によりグラフト変性されたポリアルキレンであり、変性量が変性ポリアルキレンに対して５〜２０重量％であり、スチレン系誘導体と不飽和脂肪酸系誘導体の重量比が１：９〜９：１であることを特徴とする請求項１又は２に記載の静電荷像現像用トナー。」、
(3b)「【００１１】　また、非オフセット温度領域の拡大、加熱ローラー等への転写紙の巻き付き等の改良のため、２種以上のポリアルキレン類を含有させる技術も、特開昭６０−１５１６５０号、特開昭６２−１００７７５号、特開昭６３−３４５５０号公報等いくつか開示されている。
【００１２】　しかし、単にある種のポリアルキレン類をトナーに含有せしめるのみでは、トナー製造時の加熱混練、微粉砕、分級等の一連の工程においてポリアルキレン成分が偏在、遊離しやすく、これによってカブリ等の画像汚れや感光部材等への融着、フィルミング等の原因となる。
【００１３】　また、低温定着性や、耐オフセット性、特に低温から高温までの広い温度範囲における耐オフセット性を実現することは困難である。」、
(3c)「【００１５】　即ち、本発明の目的は、低い温度で定着し、かつ広い温度範囲での耐オフセット性、特に、高温側での耐オフセット性のすぐれたトナーを提供することにある。
【００１６】　また本発明の目的は、感光体等への融着，フィルミングが高速システムにおいても、また長期間の使用でも発生しないトナーを提供することにある。
【００１７】　また本発明の目的は、かぶり等の画像汚れ、帯電部材の汚染のない画像濃度の長期安定なトナーを提供することにある。
【００１８】　更に本発明の目的はトナーの製造時における混練工程で離型剤が均質に分散するため後工程で生ずる粉砕、分級の微，粗粉を再利用でき品質上問題なく、効率よく連続生産できるトナーを提供することにある。」、
(3d)「【００２５】また、該ポリアルキレンがスチレン系誘導体と不飽和脂肪酸系誘導体との両者で少なくともグラフト変性されている場合に、２種以上のポリアルキレンを含有する場合においても、いずれのポリアルキレンも充分小さなセグメントに均質分散しえ、前記したような目的をさらに高度に達成しうることを見い出した。」、
(3e)「【００２９】本発明に使用されるポリアルキレンの単量体およびグラフト変性されるポリアルキレンの単量体としては、エチレン、プロピレン、・・・のような直鎖のα−オレフィンおよび分枝部分が末端にあるような分枝α−オレフィンおよびこれらの不飽和基の位置の異なるアルキレン等があげられ、これらの単独重合アルキレンもしくはこれらの共重合アルキレンが例示される。」、
(3f)「【００３９】　本発明のトナーに使用する荷電制御剤としては、従来公知の正あるいは負の荷電制御剤が用いられる。今日、当該技術分野で知られている荷電制御剤としては以下のものがあげられる。
【００４０】（１）トナーを正荷電性に制御するものとして下記の物質がある。ニグロシン、・・・等。
【００４１】または、例えばベンゾルメチル−ヘキサデシルアンモニウムクロライド・・・などのジアルキルチン化合物，・・・アミノ基を含有するビニル系ポリマー，アミノ基を含有する縮合系ポリマー等のポリアミン樹脂。特に分散性などの面から、ニグロシン，高級脂肪酸の金属塩，アミノ基を有するビニル系ポリマーなどが好ましい。
【００４２】（２）トナーを負荷電性に制御するものとして下記物質がある。特公昭４１−２０１５３号、・・・など記載されているモノアゾ染料の金属錯塩が挙げられる。
【００４３】・・・特に分散性の面などから、モノアゾ染料の金属錯塩，サリチル酸，アルキルサリチル酸，ナフトエ酸，ダイカルボン酸の金属錯体が好ましい。」、
(3g)「【００４７】さらに本発明のトナーは更に磁性材料を含有させ磁性トナーとしても使用しうる。この場合、磁性材料は着色剤の役割をかねている。」、
(3h)「【００４９】さらに本発明のトナーには必要に応じて着色剤を添加しても良い。
【００５０】本発明のトナーに使用する着色剤としては、任意の適当な顔料または染料が使用される。」、
(3i)実施例２には、定着用樹脂であるスチレン−アクリル酸−ｎ−ブチル共重合体、着色剤を兼ねるマグネタイト、帯電制御剤であるニグロシン系染料と離型剤である低分子量ポリプロピレンに、さらに、ポリエチレンにスチレンモノマーとジブチルフマレートとでグラフト変性した低分子量ポリエチレンを加えて溶融、混練、粉砕及び分級して、トナーを製造したこと、複写機を用いて評価した結果現像剤担持体上、感光体上等へのフィルミング、融着等は見られず、また耐オフセット性、定着性ともに非常に良好であり、ベタ画像のこすり濃度低下率は５．２％であり、かぶりのない画像が得られたこと（【００５６】〜【００６２】、表２）
(3j)実施例４には、定着用樹脂である非線状ポリエステル樹脂、着色剤を兼ねるマグネタイト、帯電制御剤であるサリチル酸金属塩と離型剤である低分子量ポリエチレンに、さらに、ポリエチレンにスチレンモノマーとジブチルフマレートとでグラフト変性した低分子量ポリエチレンを用いてトナーを製造し評価したこと、複写機を用いて評価した結果現像剤担持体上、感光体上等へのフィルミング、融着等は見られず、また耐オフセット性、定着性ともに非常に良好であった。ベタ画像のこすり濃度低下率は４．８％であり、かぶりのない画像が得られたこと（【００６３】〜【００６７】、表２）、
(3k)「【発明の効果】　本発明のトナーは結晶化度が３０〜７０％のポリアルキレンを離型剤として少なくとも含有し、また結晶化度が７０％以上であるポリアルキレンを第２の離型剤として含有することによって定着性および広い温度範囲における優れた耐オフセット性を有し、さらにスチレン系誘導体かつ不飽和脂肪酸誘導体によりグラフト変性することによってトナー中での離型成分の偏在遊離が少なくその結果として現像剤担持体上、感光体上等へのフィルミング・融着等をおこすことがなく、鮮明で安定した画像濃度でかぶりのない現像性に優れた静電荷像現像用トナーを提供することができる。」。
　
　刊行物４：特開平３−２１９２６１号公報
(4a)「近年電子写真法による記録方法の高速化に伴い、熱ロール定着方式における定着性を向上させる様々な工夫がなされている。バインダー樹脂の改良方法としては、ガラス転移温度を低くし、現像剤の低温定着が可能となるような改良がなされている。樹脂のガラス転移温度（Ｔｇ）を制御する手段としては樹脂の成分を制御する方法がとられる。一般に最もよくバインダー樹脂として用いられるスチレン−アクリル系樹脂においては、樹脂中のアクリル系の成分の割合を増加させる方法がとられる。このアクリル系の樹脂はガラス転移点（Ｔｇ）を下げる効果の大きいものがよく用いられる傾向が強い。」（４頁右上欄１７行〜左下欄９行）、
(4b)「本発明においてトナーのガラス転移温度は、・・・６５℃以下、好ましくは４５〜６５℃の範囲、より好ましくは５０〜６２℃の範囲に制御することが必要である。」（８頁左上欄８行〜１４行）、
(4c)実施例１〜３において、それぞれ、５７℃、５９℃及び５８℃のガラス転移温度を有するトナーを製造したこと（１３頁右上欄１行〜左下欄１８行）。
　
　刊行物５：特開平３−１５２５５８号公報
(5a)「少なくともスチレン系モノマー及びアクリル系モノマーから得られる共重合体を結着樹脂として含有するトナーにおいて該トナーのガラス転移点（Ｔｇｔ）が４５〜６５℃、ＴＨＦ不溶分が樹脂成分１００重量部に対して２０重量部以上であり、且つＴＨＦ不溶分中のスチレン系モノマー（Ｍｓ）とアクリル系モノマー（Ｍａ）の重量比（Ｍｓ／Ｍａ）とＴＨＦ可溶分中のスチレン系モノマー（Ｍｓ２）とアクリル系モノマー（Ｍａ２）の重量比（Ｍｓ２／Ｍａ２）の間に１．０≦（Ｍｓ／Ｍａ）＜２．５かつ（Ｍｓ２／Ｍａ２）＞（Ｍｓ／Ｍａ）なる関係が成り立つことを特徴とするトナー。」（特許請求の範囲の請求項１）、
(5b)「一般に、トナーの低温定着性を改良するには、溶融時におけるトナーの粘度を低下させ定着基材との接着面積を大きくする必要があり、このために使用するバインダー樹脂のＴｇや分子量を低くすることが要求される。
　バインダーのＴｇを低下させるとトナーが高温化でブロッキングし易くなる。」（２頁左下欄１４行〜２０行）、
(5c)「本発明の特徴とするところは、少なくともスチレン系モノマー及びアクリル系モノマーから得られる共重合体を結着樹脂として含有するトナーにおいて、該トナーのガラス転移点（Ｔｇｔ）が４５〜６５℃（好ましくは５０〜６５℃）であり、・・・」（３頁左下欄１４行〜１８行）。
　
　刊行物６：特開平６−９３０２６号公報
(6a)「【００３６】・・・低分子量ポリエチレン（三洋化成製、サンワックス１５１Ｐ（融点１０３℃）・・・」。
　
　刊行物７：特開平７−３６２１８号公報
(7a)「【請求項１】  着色剤及び結着樹脂を主成分とし、融点５０℃以下の部分を実質的に含まないでＤＳＣの融点ピーク温度が７０〜１２０℃の範囲内にあるポリエチレン系ワックスを含有してなることを特徴とする加熱ローラー定着型静電荷像現像用トナー。」、
(7b)「【０００３】【発明が解決しようとする課題】　本発明の目的は上記問題点に鑑み、加熱ローラー定着型静電荷像現像式複写機及びプリンターの小型化、省電力化、複写速度の高速化の為に定着温度の低温化を図り、加えてオフセット防止、定着性及び隠ぺい力の向上に優れた一成分系及び二成分系現像剤におけるトナーを提供するものである。」。
　
３．対比、判断
　上記記載事項(3a)ないし(3k)によれば、刊行物３には、「バインダー樹脂、着色剤、帯電制御剤、離型剤としてのポリアルキレン、及びグラフト変性ポリアルキレンを含有するトナー。」の発明が記載されている。
　本願発明と、刊行物３に記載された発明とを対比すると、刊行物３に記載された発明の「バインダー樹脂」は、本願発明の「定着樹脂」に相当し、本願発明の離型剤である「ポリエチレン」は「ポリアルキレン」の一種であるから、両者は、
「定着樹脂、着色剤、帯電制御剤、離型剤としてのポリアルキレンを含有するトナー。」である点で一致し、次の点で相違する。
　相違点１：帯電制御剤が、本願発明は、「電荷制御樹脂」に限定されているのに対して、刊行物３に記載された発明は、帯電制御剤の種類は限定されておらず、刊行物３には、電荷制御樹脂を使用した実施例は記載されていない点。
　相違点２：離型剤が、本願発明は、「融点が６０〜１２０℃のポリエチレン」に限定されているのに対して、刊行物３に記載された発明おいては、ポリアルキレンの融点、種類は限定されていない点。
　相違点３：本願発明は「定着用樹脂と離型剤との相溶化剤」を含有するのに対して、刊行物３に記載された発明は「グラフト変性ポリアルキレン」を含むものの、これが定着用樹脂と離型剤との相溶化剤に相当するものか否か不明な点。
　相違点４：離型剤が、本願発明は、トナーをミクロトームで切断し、透過型電子顕微鏡により写真撮影で得られた画像を解析することにより、離型剤であるポリエチレンの分散粒径（μｍ）を平均値として求めたとき、前記離型剤が定着用樹脂中に０．６〜１．５μｍの粒径で分散しているのに対し、刊行物３に記載された発明は離型剤の大きさが不明な点。
　相違点５：本願発明は、トナーのガラス転移温度Ｔｇが５３〜６３℃の範囲に規定されているのに対して、刊行物３に記載された発明は、トナーのガラス転移温度が規定されていない点。
　
　以下、各相違点について検討する。
（１）相違点１について
　刊行物３には、帯電制御剤としては従来公知の正あるいは負の荷電制御剤が用いられることが記載され、正帯電性制御剤として、アミノ基を有するビニルポリマーが好ましいことが記載されている。さらに、帯電制御剤として電荷制御樹脂を用いることは、例えば特開平４−３６２６５６号公報、特開平９−６２０３５号公報及び特開平９−２０４０７３号公報に記載されているように本願の優先日前周知であり、帯電制御剤として電荷制御樹脂を用いることは、当業者が容易になしうることである。
（２）相違点２について
　刊行物３には、離型剤のポリアルキレンとして低分子量ポリエチレンが記載されているものの、実施例で使用されている低分子量ポリエチレンの融点は１２６℃のものである。しかし、トナーに添加するポリエチレンの融点を６０〜１２０℃程度の範囲に選定することで、トナーの耐オフセット性、耐ブロッキング性、定着性等を向上することは、刊行物７に記載されているように、本願の優先日前より広く知られた事項であり、刊行物２の実施例で使用されている低分子量ポリエチレン（サンワックス１５１−Ｐ）も刊行物６の記載（6a）によれば融点が１０３℃である。
　そうすると、上記目的のために、刊行物３に記載された発明のトナーにおいて使用される離型剤として融点６０〜１２０℃の範囲のポリエチレンを選定することは、当業者が容易に想到しうることである。
（３）相違点３、４について
　刊行物３には、トナーを構成する材料において、離型剤が偏在、遊離しやすく、そのためカブリ等の画像汚れや感光部材等への融着、フィルミング等の原因となり、低温定着性や、耐オフセット性が得られにくいことが記載されており（3b）、グラフト変性ポリアルキレンはこれらの課題を解決するため、すなわち離型剤の分散性を高め、カブリやフィルミングを防止し、定着性を向上させるために添加されているものである。
　本願発明の実施例においては、相溶剤として、定着樹脂を構成する重合性単量体でグラフト変性させたポリエチレンを使用しているところ、刊行物３の実施例２では、定着樹脂としてスチレンアクリル系樹脂、離型剤としてのポリプロピレンに対し、スチレンアクリルをグラフト変性成分として含むポリエチレンを使用し、実施例４では、定着樹脂としてポリエステル樹脂、離型剤としてポリエチレンに対し、スチレンアクリルをグラフト変性成分として含むポリエチレンを使用しており、グラフト変性ポリアルキレンが、定着樹脂を構成する重合性単量体と離型剤を構成する重合性単量体を含むものではない。しかし、刊行物２には、離型剤の相溶性を改善し、耐オフセット性、耐ブロッキング性、定着性等を改善するために、未変性のポリエチレンワックスと定着樹脂を構成する重合性単量体をグラフト重合させたポリエチレンワックスを用いること、及び、それによってポリエチレン離型剤が微細な粒子として分散されることが記載されており（2e）、離型剤の分散性、樹脂との相溶性を高め、カブリやフィルミングを防止し、定着性を向上させるために、離型剤としてポリエチレンを含むものにおいて、グラフト変性ポリアルキレンとして相溶性の向上を目的として、定着樹脂を構成する重合性単量体を含むグラフト変性ポリエチレンを含有させることは当業者が容易になしうることである。
　さらに、刊行物１には、定着樹脂、着色剤、帯電制御剤、離型剤としてのポリオレフィンを含有するトナーにおいて、トナーをミクロトームで切断し、透過型電子顕微鏡により写真撮影で得られた画像を解析することにより、離型剤であるポリエチレンの分散粒径（μｍ）を平均値として求めたとき、前記離型剤が定着用樹脂中に０．１〜１．０μｍの粒径で分散させることが記載され、実施例には、離型剤としてのポリエチレンを０．６８、０．７μｍとしたものが記載され、このものは画像汚れが無かったことが記載されている。
　そうすると、相溶化剤を使用することにより、離型剤の分散性を向上し、その粒径を、本願発明で定義された方法により測定される粒子径で０．６〜１．５μｍとすることは当業者が適宜なしうることである。　
（４）相違点５について
　トナーのガラス転移温度を限定することにより、耐オフセット性、耐ブロッキング性、定着性等を改善することは、通常使用されている画像形成方法において常套ともいえることである。そして、その温度範囲を、５３〜６３℃程度の範囲とすることも、刊行物４、５にも記載されているとおり（4a〜4c，5c）、通常採用される範囲にすぎず、低温定着性と、耐ブロッキング性、オフセット性等との兼ね合いで、適宜選択される範囲にすぎない。
　そうすると、刊行物３に記載された発明において、トナーのガラス転移温度を５３〜６３℃程度の範囲とすることは、定着装置の加熱温度等に応じ、耐オフセット性、耐ブロッキング性、定着性等を考慮して、当業者が適宜設計しうる程度のことである。
　
　本願発明の作用効果について、請求人は、意見書において、「電荷制御樹脂を使用することによって、本願発明１の他の構成要件、とりわけ特定の相溶化剤の配合と融点６０〜１２０℃のポリエチレンからなる離型剤が定着樹脂中に０．６〜１．５μmの粒径範囲で分散されていることと相俟って、耐ブロッキング性、耐フィルミング性に優れかつ低温定着が可能となるトナーを得ることができます。」と主張するが、本願明細書の実施例には、離型剤の粒径が０．２以上であれば、耐オフセット性、耐ブロッキング性、定着性が良好であることが示されており、離型剤の粒径範囲を０．６〜１．５μmに限定したことに臨界的意義はなく、また、請求人の主張する各構成要件が、耐オフセット性、耐ブロッキング性、定着性に関与することは、上記のとおり刊行物１ないし７に示されており、本願発明の作用効果は、刊行物１ないし７に記載された発明から予測できる程度のものである。
　
　したがって、本願請求項１に係る発明は、その発明の属する技術の分野における通常の知識を有する者が、刊行物１ないし７に記載された発明に基づいて容易に発明をすることができた発明である。
　
４．むすび
　以上のとおりであるから、本願の請求項１に係る発明は、特許法第２９条第２項の規定により特許を受けることができないものであり、他の請求項に係る発明について検討するまでもなく、本願は拒絶すべきものである。
　よって、結論のとおり審決する。